БЕТОННАЯ СМЕСЬ
CONCRETE MIX

Изобретение относится к промышленности строительных материалов, в частности к производству бетонных стеновых блоков для малоэтажного строительства.
Известна бетонная смесь, включающая, мас. %: цемент 21,3-24,2; керамзит 57,6-64,0; керамзитовый песок 8,6-17,8; вспученный перлитовый песок 3,2-4,6; омыленную канифоль 0,001-0,0012; воду [1].
Задача изобретения состоит в повышении водостойкости изделий, получаемых из бетонной смеси.
3
3
Технический результат достигается тем, что бетонная смесь, включающая портландцемент, керамзит, керамзитовый песок, воду, дополнительно содержит жидкое натриевое стекло плотностью 1300-1500 кг/м с силикатным модулем 3-3,2, золу-унос и асбест 6-го сорта при следующем соотношении компонентов, мас. %: портландцемент 22,0-24,0; керамзит фракции 20-40 мм 10,0-12,0; керамзитовый песок 3,0-4,0; жидкое натриевое стекло плотностью 1300-1500 кг/м с силикатным модулем 3-3,2 0,5-0,7; зола-унос 39,8-43,0; асбест 6-го сорта 0,5-0,7; вода 18,0-20,0.
Составы бетонной смеси приведены в таблице.
Компоненты дозируют в требуемых количествах и смешивают. Приготовленную бетонную смесь укладывают в металлические (предварительно смазанные минеральным маслом) формы и оставляют до затвердевания. Прочность изделий, изготовленных из бетонной смеси, составит (в возрасте 28 сут) 8-12 МПа. Изделия водостойки (коэффициент размягчения ~0,8).
Источники информации
1. SU №1276650, 1986.